(57)【要約】【課題】  透明性、耐熱性、剛性などの機械的特性を備え、溶融流動性、成形加工性、耐薬品性、電離放射線による黄変も改善された医療用芳香族ポリカーボネート樹脂組成物および医療用部品を提供する。【解決手段】  芳香族ポリカーボネート樹脂（Ａ）に流動性向上剤（Ｂ）と電離放射線安定剤（Ｃ）とが配合され、流動性向上剤（Ｂ）が芳香族ビニル単量体（ｂ１）０．５〜９９．５質量％、下記式で表される単量体（ｂ２）０．５〜９９．５質量％、および他の単量体（ｂ３）０〜４０質量％からなる単量体混合物［ただし、単量体（ｂ１）〜（ｂ３）の合計は１００質量％。］を重合して得られる重合体である医療用芳香族ポリカーボネート樹脂組成物。式中、Ｒ１は水素原子またはメチル基であり、Ｒ２は置換基を有していてもよいフェニル基である。【化１】2006213744.tif 000007【選択図】  なし【特許請求の範囲】
【請求項１】
芳香族ポリカーボネート樹脂（Ａ）に流動性向上剤（Ｂ）と電離放射線安定剤（Ｃ）とが配合された樹脂組成物であって、
前記流動性向上剤（Ｂ）が、芳香族ビニル単量体（ｂ１）０．５〜９９．５質量％、下記式（１）で表される単量体（ｂ２）０．５〜９９．５質量％、および他の単量体（ｂ３）０〜４０質量％からなる単量体混合物［ただし、単量体（ｂ１）〜（ｂ３）の合計は１００質量％である。］を重合して得られる重合体であることを特徴とする医療用芳香族ポリカーボネート樹脂組成物。
【化１】
2006213744.tif 000006
（式（１）中、Ｒ１は水素原子またはメチル基であり、Ｒ２は置換基を有していてもよいフェニル基である。）
【請求項２】
請求項１に記載の医療用芳香族ポリカ−ボネ−ト樹脂組成物からなることを特徴とする医療用部品。
【発明の詳細な説明】
【技術分野】
【０００１】
本発明は、医療用部品の形成に好適な医療用芳香族ポリカーボネート樹脂組成物および医療用部品に関する。
【背景技術】
【０００２】
芳香族ポリカーボネート樹脂は、耐熱性、耐衝撃性、透明性、衛生性などに優れているため、注射器、外科用具、手術用器具や、これらを収容、包装する容器状包装具、さらに人工肺、人工腎臓、麻酔吸収装置、静脈用コネクター及び付属品、血液遠心分離装置などの各種医療用部品に使用されている。このような医療用部品には、その目的や用途から、精密な形状であることが求められる。
【０００３】
ところが、芳香族ポリカーボネート樹脂は、上述したような優れた特徴を備えている一方で、溶融流動性が不十分であるという欠点を有している。そのため、芳香族ポリカーボネート樹脂の溶融流動性を高め、精密な形状の医療用部品であっても良好に形成できる技術が求められている。
さらに、芳香族ポリカーボネート樹脂は、耐薬品性も十分ではない。よって、溶融流動性に加えて、薬品の付着により機械的強度などが低下しないという耐薬品性も改善できることが望まれている。
【０００４】
また、芳香族ポリカードネート樹脂は、本体、無色透明であるが、医療用部品に通常施されるγ線や電子線などの電離放射線の照射による完全滅菌処理で、黄色く変色（黄変）し、物性低下するという問題がある。滅菌法としては、このような電離放射線による処理の他に、エチレンオキサイドによる接触処理、オートクレーブ中での加熱処理などもあるが、エチレンオキサイドを使用する方法では、エチレンオキサイド自体の毒性、不安定性、廃棄処理に関する環境問題などがあり、オートクレーブを使用する方法では、高温処理の際に樹脂の劣化を招くこと、エネルギーコストが高いこと、処理後の部品に湿気が残るために使用前に乾燥する必要があることなどの欠点があるため、低温で処理でき、しかも比較的安価である電離放射線による滅菌処理が一般的である。よって、このような電離放射線処理によって黄変、物性低下が生じないように、芳香族ポリカーボネート樹脂を改善する技術も求められている。
【０００５】
芳香族ポリカーボネート樹脂の溶融流動性を向上させる技術としては、芳香族ポリカーボネート樹脂を含む樹脂組成物において、マトリクス樹脂である芳香族ポリカーボネート自体を低分子量化する方法がある。
また、医療用部品に好適な芳香族ポリカーボネート系樹脂として、特定の末端水酸基含有量である芳香族ポリカーボネートとハロゲン化ビスフェノールから誘導される構成単位を分子鎖中に含む芳香族ポリカーボネートとからなるもの（特許文献１参照。）や、芳香族ポリカーボネートにナフタレン骨格を有する特定ポリエステル樹脂と電離放射線安定剤とを含有するもの（特許文献２参照。）などが提案されている。
【特許文献１】特開２００３−１７１５４６号公報
【特許文献２】特開２００１−２７９０８５号公報
【発明の開示】
【発明が解決しようとする課題】
【０００６】
しかしながら、マトリクス樹脂である芳香族ポリカーボネート樹脂自体を低分子量化する方法では、溶融流動性と耐薬品性とはトレードオフの関係であり、溶融流動性を向上させようとすると耐薬品性を犠牲にせざるを得ないという問題があった。耐薬品性も、溶融流動性とともに医療用部品に要求される特性の１つであるため、このような方法は好ましくない。
また、特許文献１のものでは、電離放射線による黄変などは改善できても、溶融流動性や耐薬品性の向上は十分ではない。また、特許文献２のものでは、耐薬品性は幾分改善されるものの、溶融流動性や耐熱性の面では満足な物性が得られない。
【０００７】
本発明は上記事情に鑑みてなされたもので、芳香族ポリカーボネート樹脂が本来有する透明性、耐熱性、剛性などの機械的特性に代表される優れた特徴を維持しつつ、溶融流動性が改善され精密な形状であっても良好に成形できる成形加工性を備え、さらに、耐薬品性や電離放射線による黄変、物性低下なども改善された医療用芳香族ポリカーボネート樹脂組成物と、この組成物から形成された医療用部品とを提供することを課題とする。
【課題を解決するための手段】
【０００８】
即ち本発明の医療用芳香族ポリカーボネート樹脂組成物は、芳香族ポリカーボネート樹脂（Ａ）に流動性向上剤（Ｂ）と電離放射線安定剤（Ｃ）とが配合された樹脂組成物であって、前記流動性向上剤（Ｂ）が、芳香族ビニル単量体（ｂ１）０．５〜９９．５質量％、下記式（１）で表される単量体（ｂ２）０．５〜９９．５質量％、および他の単量体（ｂ３）０〜４０質量％からなる単量体混合物［ただし、単量体（ｂ１）〜（ｂ３）の合計は１００質量％である。］を重合して得られる重合体であることを特徴とする。
【化１】
2006213744.tif 000002
（式（１）中、Ｒ１は水素原子またはメチル基であり、Ｒ２は置換基を有していてもよいフェニル基である。）
本発明の医療用部品は、前記医療用芳香族ポリカ−ボネ−ト樹脂組成物からなることを特徴とする。
【発明の効果】
【０００９】
本発明によれば、芳香族ポリカーボネート樹脂が本来有する透明性、耐熱性、剛性などの機械的特性に代表される優れた特徴を維持しつつ、溶融流動性が改善され精密な形状であっても良好に成形できる成形加工性を備え、さらに、耐薬品性や電離放射線による黄変、物性低下なども改善された医療用芳香族ポリカーボネート樹脂組成物と、この組成物から形成された医療用部品とを提供することができる。
【発明を実施するための最良の形態】
【００１０】
本発明の医療用芳香族ポリカーボネート樹脂組成物（以下、樹脂組成物という。）は、芳香族ポリカーボネート樹脂（Ａ）に流動性向上剤（Ｂ）と電離放射線安定剤（Ｃ）とが配合されたものであり、本発明の医療用部品は、このような樹脂組成物から形成されたものである。以下、本発明について詳細に説明する。
【００１１】
［芳香族ポリカーボネート樹脂（Ａ）］
本発明の樹脂組成物は、芳香族ポリカーボネート樹脂（Ａ）を含有する。
ここで使用される芳香族ポリカーボネート樹脂（Ａ）としては特に制限はなく、２，２−ビス（４−ヒドロキシフェニル）プロパン（ビスフェノールＡ）系ポリカーボネートなどに代表される４，４’−ジオキシジアリールアルカン系ポリカーボネートなどが例示できる。
このような芳香族ポリカーボネート樹脂（Ａ）は、公知の各種方法で製造でき、例えば、２，２−ビス（４−ヒドロキシフェニル）プロパン系ポリカーボネートを製造する場合には、２，２−ビス（４−ヒドロキシフェニル）プロパンを原料として用い、アルカリ水溶液および溶剤の存在下にホスゲンを吹き込んで反応させる方法や、２，２−ビス（４−ヒドロキシフェニル）プロパンと炭酸ジエステルとを、触媒の存在下にエステル交換させる方法が挙げられる。
芳香族ポリカーボネート樹脂（Ａ）の分子量は所望に応じて適宜決定すればよく、特に制限はないが、医療用部品の成形加工性の点からは、粘度平均分子量が好ましくは１５０００〜２５０００の範囲である。
【００１２】
［流動性向上剤（Ｂ）］
流動性向上剤（Ｂ）は、芳香族ビニル単量体（ｂ１）０．５〜９９．５質量％、下記式（１）で表される単量体（ｂ２）０．５〜９９．５質量％、および他の単量体（ｂ３）０〜４０質量％からなる単量体混合物［ただし、単量体（ｂ１）〜（ｂ３）の合計は１００質量％である。］を重合して得られる重合体からなり、芳香族ポリカーボネート樹脂（Ａ）に配合されるものである。
【化２】
2006213744.tif 000003
（式（１）中、Ｒ１は水素原子またはメチル基であり、Ｒ２は置換基を有していてもよいフェニル基である。）
この流動性向上剤（Ｂ）は、芳香族ポリカーボネート樹脂（Ａ）に対して、溶融混練時には相分離挙動を示して著しい溶融流動性改質効果を発現する一方で、その後芳香族ポリカーボネート樹脂（Ａ）とともに医療用部品などに成形された場合には、その使用温度領域において良好な相溶性（親和性）を示し、剥離が認められない。そのため、このような流動性向上剤（Ｂ）によれば、芳香族ポリカーボネート樹脂（Ａ）の有する優れた特徴、すなわち透明性、耐熱性、剛性などの機械的特性などを損なうことなく、その溶融流動性を従来にない高いレベルにまで向上させることができる。また、このような流動性向上剤（Ｂ）によれば、溶融流動性に加えて、芳香族ポリカーボネート樹脂（Ａ）の耐薬品性（耐溶剤性）も改良できるため、これを含む樹脂組成物は医療用部品への使用に好適である。
【００１３】
流動性向上剤（Ｂ）においては、重合前の単量体混合物中の各単量体の混合比（質量％）と重合後の重合体の単量体構成単位（質量％）が一致していることが好ましく、単量体混合物における重合率は少なくとも９０％以上であることが好ましい。より好ましい重合体の重合率は９５％以上であり、さらに好ましくは９７％以上である。重合率が９５％以上であれば、重合前の単量体混合物中の各単量体の混合比（質量％）と重合後の重合体の単量体構成単位（質量％）は実質ほぼ一致していると考えて問題はない。重合率が９０％より小さい場合は、重合前の単量体混合物中の各単量体の混合比（質量％）と重合後の重合体の単量体構成単位（質量％）が異なる可能性があり、最適な組成範囲にずれが生じる恐れがある。また、得られた重合体を回収する際に、未反応の単量体を精製する必要が生じることからも好ましくない。
【００１４】
芳香族ビニル単量体（ｂ１）は、流動性向上剤（Ｂ）に対して、溶融流動性改質効果と耐薬品性改良効果とを主に付与するための必須成分である。
芳香族ビニル単量体（ｂ１）の具体例としては、スチレン、α−メチルスチレン、ｐ−メチルスチレン、ｐ−メトキシスチレン、ｏ−メトキシスチレン、２，４−ジメチルスチレン、クロロスチレン、ブロモスチレンなどが挙げられ、これらを１種単独で使用しても２種以上を併用してもよいが、これらの中では、溶融流動性改質効果と耐薬品性改良効果などがより高いことから、スチレン，α−メチルスチレンを使用することが好ましく、より好ましくはスチレンである。また、芳香族ビニル単量体（ｂ１）として、クロロスチレン、ブロモスチレンを樹脂組成物中０．１〜１０質量％となる範囲で使用すると、樹脂組成物からなる成形品の電離線照射による黄変・物性低下を効果的に抑制することができる。
【００１５】
上記式（１）で表される単量体（以下、（メタ）アクリル酸エステル単量体ともいう。）（ｂ２）は、流動性向上剤（Ｂ）に対して、芳香族ポリカーボネート樹脂（Ａ）との優れた相溶性と、芳香族ポリカーボネート樹脂（Ａ）からの耐剥離性とを主に付与するための必須成分である。
（メタ）アクリル酸エステル単量体（ｂ２）の具体例としては、フェニル（メタ）アクリレート、４−ｔ−ブチルフェニル（メタ）アクリレート、ブロモフェニル（メタ）アクリレート、ジブロモフェニル（メタ）アクリレート、２，４，６−トリブロモフェニル（メタ）アクリレート、モノクロルフェニル（メタ）アクリレート、ジクロルフェニル（メタ）アクリレート、トリクロルフェニル（メタ）アクリレートなどが挙げられ、これらを１種単独で使用しても２種以上を併用してもよいが、これらの中では、より優れた相溶性、耐剥離性などを付与できることから、フェニルメタクリレートが特に好ましい。また、（メタ）アクリル酸エステル単量体（ｂ２）として、フタル酸２−メタクリロイルオキシエチルを樹脂組成物中０．１〜１０質量％となる範囲で使用すると、樹脂組成物から形成された医療用部品と薬液や血液との界面で気泡が発生せず好ましい。すなわち、従来の芳香族ポリカーボネート樹脂から医療用部品を形成した場合、医療用部品と薬液や血液との濡れ性が悪いためにこれらの界面に気泡が発生しやすく、薬液や血液の流動を阻害する畏れがあったが、このようにフタル酸２−メタクリロイルオキシエチルを使用することにより改善できる。
【００１６】
単量体混合物中における芳香族ビニル単量体（ｂ１）の含有量は０．５〜９９．５質量％である。芳香族ビニル単量体（ｂ１）の含有量が９９．５質量％を超えると、流動性向上剤（Ｂ）の芳香族ポリカーボネート樹脂（Ａ）との相溶性が不十分となることに起因して耐剥離性が低下し、芳香族ポリカーボネート樹脂（Ａ）に流動性向上剤（Ｂ）を配合した樹脂組成物から医療用部品などの成形品を製造した場合、層状剥離を引き起こし、成形品の剛性などの機械的特性を損なう可能性がある。また、電離放射線安定剤（Ｃ）の効果を十分に発揮させられない場合がある。一方、芳香族ビニル単量体（ｂ１）の含有量が０．５質量％未満では、芳香族ポリカーボネート樹脂（Ａ）との相溶性が過度となり、溶融混練時に十分な相分離挙動を示さず、溶融流動性改質効果が低下する傾向があるとともに、耐薬品性改良効果も不十分となる可能性がある。よって、これらのバランスから、芳香族ビニル単量体（ｂ１）の含有量の上限は９９．５質量％であり、より好ましくは９５質量％、さらに好ましくは９０質量％である。下限は０．５質量％であり、１０質量％が次いで好ましく、より好ましくは２０質量％、さらに好ましくは５０質量％、最も好ましくは７０質量％である。
【００１７】
また、単量体混合物中における（メタ）アクリル酸エステル単量体（ｂ２）の含有量は０．５〜９９．５質量％である。（メタ）アクリル酸エステル単量体（ｂ２）の含有量が９９．５質量％を超えると、芳香族ポリカーボネート樹脂（Ａ）との相溶性が過度となり、溶融混練時に十分な相分離挙動を示さず、溶融流動性改質効果が低下する傾向があるとともに、耐薬品性改良効果も不十分となる可能性がある。一方、０．５質量％未満では、流動性向上剤（Ｂ）の芳香族ポリカーボネート樹脂（Ａ）との相溶性が不十分となることに起因して耐剥離性が低下し、芳香族ポリカーボネート樹脂（Ａ）に流動性向上剤（Ｂ）を配合した樹脂組成物から医療用部品などの成形品を製造した場合、層状剥離を引き起こし、成形品の剛性などの機械的特性を損なう可能性がある。また、電離放射線安定剤（Ｃ）の効果を十分に発揮させられない場合がある。
よって、これらのバランスから、（メタ）アクリル酸エステル単量体（ｂ２）の含有量の上限は９９．５質量％であり、９０質量％が次いで好ましく、より好ましくは８０質量％、さらに好ましくは５０質量％、最も好ましくは３０質量％である。下限は０．５質量％であり、より好ましくは５質量％、さらに好ましくは１０質量％である。
【００１８】
このように流動性向上剤（Ｂ）として使用される重合体は、芳香族ポリカーボネート樹脂（Ａ）との相溶性に優れ、芳香族ポリカーボネート樹脂（Ａ）との混合物の透明性は良好であるが、特に、単量体混合物中における芳香族ビニル単量体（ｂ１）と（メタ）アクリル酸エステル単量体（ｂ２）の含有量が特定範囲である場合に、極めて高度な透明性をもたらす。この特定範囲は２つあり、芳香族ビニル単量体（ｂ１）が０．５〜４０質量％で（メタ）アクリル酸エステル単量体（ｂ２）が６０〜９９．５質量％の場合と、芳香族ビニル単量体（ｂ１）が６０〜９９．５質量％で（メタ）アクリル酸エステル単量体（ｂ２）が０．５〜４０質量％の場合である。
【００１９】
また、単量体混合物は、芳香族ビニル単量体（ｂ１）および（メタ）アクリル酸エステル単量体（ｂ２）と共重合可能な他の単量体（ｂ３）を、４０質量％以下の範囲で含んでもよい。
他の単量体（ｂ３）はα，β−不飽和単量体であり、このようなものとしては特に制限はないが、メチル（メタ）アクリレート、エチル（メタ）アクリレート、ブチル（メタ）アクリレート、２−エチルヘキシルアクリレート、ラウリル（メタ）アクリレート、ステアリル（メタ）アクリレートなどのアルキル（メタ）アクリレート、（メタ）アクリル酸、２−ヒドロキシエチル（メタ）アクリレート、グリシジル（メタ）アクリレートなどの反応性官能基を有する（メタ）アクリレート、安息香酸ビニル、酢酸ビニル、無水マレイン酸などが挙げられ、これらを１種単独で使用しても２種以上を併用してもよい。これらの含有量は、全単量体中４０質量％以下であり、より好ましくは３０質量％以下、さらに好ましくは２０質量％以下である。これらの含有量が過度となると、流動性向上剤（Ｂ）の溶融流動性改質効果と耐薬品性改良効果などが低下する場合がある。
【００２０】
流動性向上剤（Ｂ）として使用される重合体の質量平均分子量は５０００〜２０００００であることが好ましい。質量平均分子量が５０００未満の場合、相対的に低分子量物が多くなるため、流動性向上剤（Ｂ）を配合した樹脂組成物の耐熱性や剛性などの種々の機能を低下させる可能性がある。また、樹脂組成物の溶融成形時に、発煙、ミスト、機械汚れなどが生じる場合や、得られた医療用部品などの成形品にフィッシュアイやシルバーなどの外観不良が認められる場合がある。また、質量平均分子量が２０００００を超えると、重合体自体の溶融粘度が高くなり、十分な溶融流動性改質効果が得られない可能性がある。
さらに、樹脂組成物に高温時の透明性（ヘイズの温度依存性）が良好であることが求められる場合には、質量平均分子量が高い方が好ましい傾向があり、好ましい質量平均分子量の下限は１００００、より好ましくは１５０００、さらに好ましくは３００００、最も好ましくは５００００である。また、高い溶融流動性改質効果が必要な場合には、質量平均分子量が低い方が好ましい傾向があり、好ましい質量平均分子量の上限は１５００００、より好ましくは１２００００、さらに好ましくは１０００００以下、最も好ましくは８００００である。
【００２１】
流動性向上剤（Ｂ）として使用される重合体を製造するための重合方法としては、公知の乳化重合法、懸濁重合法、溶液重合法、塊状重合法などが挙げられるが、回収方法が容易である点で懸濁重合法、乳化重合法が好ましい。
【００２２】
［電離放射線安定剤（Ｃ）］
電離放射線安定剤（Ｃ）は、γ線や電子線などの電離放射線照射による滅菌の際に、樹脂組成物の黄変や物性低下を抑制する作用を有する化合物のことであって、本発明で使用し得る電離放射線安定剤（Ｃ）としては、以下１５化合物が挙げられる。これらは、単独で使用しても二種以上を混合して使用しても良いが、特に、上述した流動性向上剤（Ｂ）と併用した際の黄変・物性低下抑制効果に優れることから、下記（６）のオキシメチレン単位を有する化合物、置換オキシメチレン単位を有する化合物または置換環状エーテル化合物が好ましく、特に２，５−ジメトキシテトラヒドロフランが好ましい。
（１）ハロゲン化芳香族化合物
（２）ポリアルキレングリコール又はその誘導体
（３）芳香族炭化水素−アルデヒド樹脂
（４）オキシ基またはカルボニル基を有する芳香族化合物
（５）環状アセタール基を有する化合物
（６）オキシメチレン単位を有する化合物、置換オキシメチレン単位を有する化合物または置換環状エーテル化合物
（７）スルホン化合物
（８）スルホキシド化合物
（９）スルホン酸系化合物
（１０）スルフィド化合物
（１１）スルホンアミド化合物
（１２）炭素炭素二重結合含有芳香族化合物
（１３）紫外線または可視光線により活性ラジカル又は活性イオンを発生する化合物
（１４）芳香族アミン系化合物
（１５）窒素を含有する飽和型複素環を有する化合物
【００２３】
＜（１）ハロゲン化芳香族化合物＞
本明細書において、ハロゲン化芳香族化合物とは、分子にハロゲン原子が結合している芳香族化合物である。ハロゲン原子としては、臭素原子、塩素原子、ヨウ素原子などが挙げられるが、好ましくは、臭素原子および塩素原子、さらに好ましくは臭素原子である。
ハロゲン化芳香族化合物としては、例えば、ハロゲン化芳香族ジヒドロキシ化合物のアルキレンオキサイド付加物、ハロゲン化芳香族ジヒドロキシ化合物型エポキシ化合物、ハロゲン化ポリカーボネートなどが挙げられるが、好ましくは、ハロゲン化芳香族ジヒドロキシ化合物から誘導される構成単位を分子鎖中に含む化合物である。
上記ハロゲン化芳香族ジヒドロキシ化合物としては、例えば、２，２−ビス（３，５−ジブロモ−４−ヒドロキシフェニル）プロパン（＝テトラブロモビスフェノールＡ）、ビス（３，５−ジブロモ−４−ヒドロキシフェニル）メタン、２，２−ビス（３−ブロモ−４−ヒドロキシフェニル）プロパン、２，２−ビス（３，５−ジクロロ−４−ヒドロキシフェニル）プロパン、ビス（３−ブロモ−４−ヒドロキシフェニル）メタン、ビス（３−クロロ−４−ヒドロキシフェニル）メタン、ビス（３，５−ジクロロ−４−ヒドロキシフェニル）メタン、４，４’−ジヒドロキシ−３，３’，５，５’−テトラブロモジフェニルスルフィド、などが挙げられるが、好ましくは、２，２−ビス（３，５−ジブロモ−４−ヒドロキシフェニル）プロパン（＝テトラブロモビスフェノールＡ）である。これらのハロゲン化芳香族ジヒドロキシ化合物は、単独で使用しても二種以上を混合して使用してもよい。
【００２４】
上記ハロゲン化ポリカーボネートとしては、ハロゲン化ポリカーボネートのポリマー、オリゴマーなどが挙げられるが、好ましくは、ハロゲン化芳香族ジヒドロキシ化合物から誘導される構成単位を分子鎖中に含むハロゲン化ポリカーボネートのポリマー及びオリゴマーである。
ハロゲン化ポリカーボネートの製造方法としては、二価フェノール化合物とホスゲン又は炭酸ジエステルとを反応させる際、二価フェノール化合物の一部あるいは全部としてハロゲン化芳香族ジヒドロキシ化合物類を使用する方法が挙げられる。ハロゲン化ポリカーボネートの例としては、（１）ハロゲン化芳香族ジヒドロキシ化合物類を芳香族ジヒドロキシ化合物の一部として使用したハロゲン化ポリカーボネートコポリマー、（２）ハロゲン化芳香族ジヒドロキシ化合物類のみを芳香族ジヒドロキシ化合物として使用したハロゲン化ポリカーボネートホモオリゴマー、（３）ハロゲン化芳香族ジヒドロキシ化合物類を芳香族ジヒドロキシ化合物の一部として使用したハロゲン化ポリカーボネートコオリゴマーなどが挙げられる。ホスゲン法によりハロゲン化ポリカーボネートを製造する場合、末端停止剤や分子量調節剤を使用することが出来る。末端停止剤および分子量調節剤としては、一価のフェノール性水酸基を有する化合物が挙げられ、フェノール、ｐ−ｔ−ブチルフェノール、トリブロモフェノールなどの他に、長鎖アルキルフェノール、脂肪族カルボン酸クロライド、芳香族カルボン酸、脂肪族カルボン酸、ヒドロキシ安息香酸アルキルエステル、アルキルエーテルフェノール、ハロゲン化フェノール、ハロゲン化芳香族カルボン酸、ハロゲン化脂肪族カルボン酸などが例示される。これらの末端停止剤および分子量調節剤は、単独で使用しても二種以上を混合して使用してもよい。
ハロゲン化ポリカーボネートの粘度平均分子量は、メチレンクロライド溶媒中２５℃で測定された溶液粘度より換算した粘度平均分子量として、通常１０００〜１０００００である。粘度平均分子量が１０００未満であると成形時に成形品からブリードアウトし易く、１０００００を超えると流動性および外観特性が低下する。ハロゲン化ポリカーボネートの粘度平均分子量は、好ましくは２０００〜５００００であり、更に好ましくは３０００〜４００００である。
【００２５】
ハロゲン化ポリカーボネートの具体例としては、（１）２，２−ビス（４−ヒドロキシフェニル）プロパン（＝ビスフェノールＡ）と２，２，−ビス（３，５−ジブロモ−４−ヒドロキシフェニル）プロパン（＝テトラブロモビスフェノールＡ）とを使用した共重合ポリカーボネート、（２）ビスフェノールＡを用いたポリカーボネート樹脂および前記（１）の共重合ポリカーボネートの組成物、（３）ビスフェノールＡを使用したポリカーボネート樹脂とテトラブロモビスフェノールＡを使用したポリカーボネートオリゴマーの組成物、（４）ビスフェノールＡを使用したポリカーボネート樹脂およびテトラブロモビスフェノールＡとビスフェノールＡとを使用した共重合ポリカーボネートオリゴマーの組成物などが挙げられる。
【００２６】
上記のハロゲン化芳香族ジヒドロキシ化合物のアルキレンオキサイド付加物としては、上記ハロゲン化芳香族ジヒドロキシ化合物とアルキレンオキサイドから得られる化合物であり、具体的には、テトラブロモビスフェノールＡのエチレンオキサイド２モル付加物、テトラブロモビスフェノールＡのエチレンオキサイド４モル付加物などが市販されている。
上記ハロゲン化芳香族ジヒドロキシ化合物型エポキシ化合物としては、上記ハロゲン化芳香族ジヒドロキシ化合物とエピクロルヒドリンとの縮合物であり、一般にはハロゲン化フェノキシ樹脂またはハロゲン化ビスフェノール型エポキシ樹脂として市販されている。
【００２７】
＜（２）ポリアルキレングリコール又はその誘導体＞
本明細書においてポリアルキレングリコール又はその誘導体とは、ポリアルキレングリコール、ポリアルキレングリコールのエーテルまたはポリアルキレングリコールのエステルである。上記のポリアルキレングリコール又はその誘導体の具体例としては、ポリエチレングリコール、ポリエチレングリコールメチルエーテル、ポリエチレングリコールジメチルエーテル、ポリエチレングリコールドデシルエーテル、ポリエチレングリコールベンジルエーテル、ポリエチレングリコールジベンジルエーテル、ポリエチレングリコール−４−ノニルフェニルエーテル、ポリプロピレングリコール、ポリプロピレングリコールメチルエーテル、ポリプロピレングリコールジメチルエーテル、ポリプロピレングリコールドデシルエーテル、ポリプロピレングリコールベンジルエーテル、ポリプロピレングリコールジベンジルエーテル、ポリプロピレングリコール−４−ノニルフェニルエーテル、ポリテトラメチレングリコール、ポリエチレングリコールジ酢酸エステル、ポリエチレングリコール酢酸プロピオン酸エステル、ポリエチレングリコールジ酪酸エステル、ポリエチレングリコールジステアリン酸エステル、ポリエチレングリコールジ安息香酸エステル、ポリエチレングリコールジ−２，６−ジメチル安息香酸エステル、ポリエチレングリコールジ−ｐ−ｔｅｒｔ−ブチル安息香酸エステル、ポリエチレングリコールジカプリル酸エステル、ポリプロピレングリコールジ酢酸エステル、ポリプロピレングリコール酢酸プロピオン酸エステル、ポリプロピレングリコールジ酪酸エステル、ポリプロピレングリコールジステアリン酸エステル、ポリプロピレングリコールジ安息香酸エステル、ポリプロピレングリコールジ−２，６−ジメチル安息香酸エステル、ポリプロピレングリコールジ−ｐ−ｔｅｒｔ−ブチル安息香酸エステル、ポリプロピレングリコールジカプリル酸エステルなどが挙げられる。これらのポリアルキレングリコール、ポリアルキレングリコールのエーテル又はポリアルキレングリコールのエステルは、単独で使用しても二種以上を混合して使用してもよい。
【００２８】
＜（３）芳香族炭化水素−アルデヒド樹脂＞
本明細書において芳香族炭化水素−アルデヒド樹脂とは、芳香族炭化水素と、アルデヒドとを酸触媒の存在下に反応させて得られる樹脂である。上記芳香族炭化水素の具体例としては、ベンゼン、トルエン、エチルベンゼン、キシレン、メチルエチルベンゼン、トリメチルベンゼン、テトラメチルベンゼン、クメンなどの単環芳香族炭化水素化合物、ナフタレン、メチルナフタレン、エチルナフタレン、ジメチルナフタレン、アセナフテン、アントラセンなどの多環芳香族炭化水素化合物が挙げられる。これらの芳香族炭化水素化合物は、単独で使用しても二種以上を混合して使用してもよい。これらの中では、特に、トルエン、キシレン、メシチレン、プソイドクメン、ナフタレンが好適に使用される。
上記アルデヒドの具体例としては、ホルムアルデヒド、アセトアルデヒド、プロピオンアルデヒド、ブチルアルデヒド、イソブチルアルデヒド、バレルアルデヒド、ラウリンアルデヒド、ステアリンアルデヒドなどで例示される飽和脂肪族アルデヒド類；グルオキサール、スクシンジアルデヒドなどで例示される脂肪族多価アルデヒド類；アクロレイン、クロトンアルデヒド、プロピオールアルデヒドなどで例示される不飽和脂肪族アルデヒド類；ベンズアルデヒド、トルアルデヒド、サリチルアルデヒド、シンナムアルデヒド、ナフトアルデヒドなどで例示される芳香族アルデヒド類；フルフラールなどで例示される複素環式アルデヒド類；メチラール、ジオキソラン、トリオキサン、テトラオキサン、パラホルムアルデヒド、パラアルデヒド、メタアルデヒドなどで例示されるアルデヒド誘導体などが挙げられる。これらのアルデヒドは、単独で使用しても二種以上を混合して使用してもよい。これらの中では、特に、ホルムアルデヒド、トリオキサン、パラホルムアルデヒド、アセトアルデヒドが好適に使用される。
【００２９】
芳香族炭化水素−アルデヒド樹脂は、多くの種類が存在し、それらは、市販品として容易に入手することが可能である。具体的には、三菱ガス化学株式会社から「ニカノ−ルＤＳ」、「ニカノールＳ」、「ニカノールＫ」、「ニカノールＨ」、「ニカノールＬ」、「ニカノールＧ」、「ニカノールＹ」の商品名で提供されるもの、ゼネラル石油化学株式会社から「ゼネライト６０１０」、「ゼネライト５１００」の商品名で提供されるものが挙げられる。また、例えば、特開昭６０−５１１３３号、特開昭６１−２２３０１６号、特開昭６１−２１３２１６号、特開昭６３−１９６６１６号、特開平４−２２４８２５号、特開平４−３３５０１４号、特開平５−１８６５４４号、特開平６−１３６０８１号などの各公報に記載された方法によって製造することも出来る。これらの芳香族炭化水素−アルデヒド樹脂は、単独で使用しても二種以上を混合して使用してもよい。
【００３０】
＜（４）オキシ基またはカルボニル基を有する芳香族化合物＞
本明細書におけるオキシ基あるいはカルボニル基を有する芳香族化合物とは、具体的には、芳香環に直接または一つの炭素原子を介し、オキシ基またはカルボニル基が結合した構造を有する化合物である。上記オキシ基またはカルボニル基を有する芳香族化合物の具体例としては、ベンジルアルコール、フェネチルアルコール、ｐ−メチルベンジルアルコール、１，４−ビスヒドロキシメチルベンゼン、ジフェニルエーテル、ジベンジルエーテル、ベンジルメチルエーテル、ベンジルフェニルエーテル、ベンジルナフチルエーテル、１，４−ベンゾジオキサン、１，２ーメチレンジオキシベンゼン、ベンゾイン、ベンゾインエチルエーテル、ベンズヒドロール、ヒドロベンゾイン、１，４−ビスメトキシメチルベンゼン、ピペロニルアルコール、ベンゾフェノン、ジベンジルケトン、ベンジルメチルケトン、ベンジルフェニルケトン、ベンジルトリルケトン、ベンジルナフチルケトン、ジベンゾイル、ベンゾイルシクロブタン、ベンゾイルプロパン、ベンゾインエチルエーテル、１，２ージベンゾイルベンゼン、１，４ービスメトキシメチルベンゼン、フェニル酢酸ベンジルエステル、安息香酸ベンジルエステル、フタル酸ベンジルブチルエステル、フタル酸ジシクロヘキシルエステル、ベンジルジメチルケタール、ジベンゾイルメタン、ジベンゾイルプロパン、１，２ージベンジロキシエタン、ヒドロキノンジベンジルエーテル、ｏ−キシリレンオキシドなどが挙げられる。これらのオキシ基またはカルボニル基を有する芳香族化合物は、単独で使用しても二種以上を混合して使用してもよい。
【００３１】
＜（５）環状アセタール基を有する化合物＞
本明細書において環状アセタール基を有する化合物とは、複素環化合物の一種であり、同一環内で二つのオキシ基が一つの炭素原子を介して結合している構造を有する化合物である。上記環状アセタール基を有する化合物の具体例としては、２，２’−エチレンビス−１，３−ジオキソラン、２，２’−トリメチレンビス−１，３−ジオキソラン、２，２’−フェニレンビス−１，３−ジオキソラン、１，３−ジオキソラン、２−メチル−１，３−ジオキソラン、２−メチル−４−メチル−１，３−ジオキソラン、２−ペンチル−４−メチル−１，３−ジオキソラン、２−ｎ−ヘキシル−１，３−ジオキソラン、２−オクチル−４−メチル−１，３−ジオキソラン、２−メトキシ−１，３−ジオキソラン、２−クロロメチル−１，３−ジオキソラン、２−ブロモメチル−１，３−ジオキソラン、２−(２−ブロモエチル)−１，３−ジオキソラン、２−アミノメチル−１，３−ジオキソラン、２−(２−アミノエチル)−１，３−ジオキソラン、２−フェニル−１，３−ジオキソラン、２−フェニル−４−メチル−１，３−ジオキソラン、４−フェニル−１，３−ジオキソラン、２−（１−フェニルエチル）−１，３−ジオキソラン、２−（１−フェニルエチル）−４−メチル−１，３−ジオキソラン、２−ベンジル−１，３−ジオキソラン、２−ベンジル−４−メチル−１，３−ジオキソラン、２−ベンジル−４，４−ジメチル−１，３−ジオキソラン、２−ベンジル−４−ヒドロキシメチル−１，３−ジオキソラン、２−｛２−（２−メトキシエトキシ）エトキシ｝−１，３−ジオキソラン、２−ベンジル−４，４−ジメチル−１，３−ジオキサン、４−フェニル−１，３−ジオキサン、２−ベンジル−５，５−ジメチル−１，３−ジオキサンなどが挙げられる。これらの環状アセタール基を有する化合物は、単独で使用しても二種以上を混合して使用してもよい。
【００３２】
＜（６）オキシメチレン単位を有する化合物、置換オキシメチレン単位を有する化合物または置換環状エーテル化合物＞
本明細書においてオキシメチレン単位を有する化合物または置換オキシメチレン単位を有する化合物または置換環状エーテル化合物とは、少なくとも三個の酸素原子と二個の炭素原子が交互に結合した構造を有する化合物である。上記オキシメチレン単位を有する化合物または置換オキシメチレン単位を有する化合物または置換環状エーテル化合物の具体例としては、トリオキサン、パラアルデヒド、メタアクロレイン、メタアルデヒド、パラホルムアルデヒド、ポリアセタール、２，５−ジメトキシテトラヒドロフラン、２，５−ジエトキシテトラヒドロフラン、２，５−ジフェノキシテトラヒドロフラン、２，５−ジメトキシ−３−ホルミルテトラヒドロフラン、２，５−ジメトキシ−２，５−ジヒドロフラン、２，６−ジメトキシテトラヒドロピラン、２，６−ジエトキシテトラヒドロピランなどが挙げられる。これらのオキシメチレン単位を有する化合物または置換オキシメチレン単位を有する化合物または置換環状エーテル化合物は、単独で使用しても二種以上を混合して使用してもよい。
【００３３】
＜（７）スルホン化合物＞
本明細書においてスルホン化合物とは、分子内に二酸化硫黄構造を有する化合物である。上記スルホン化合物の具体例としては、ジメチルスルホン、ジブチルスルホン、ジフェニルスルホン、ジヒドロキシフェニルスルホン、ジトリルスルホン、ジキシリルスルホン、ジメシチルスルホン、ジニトロフェニルスルホン、ジアミノフェニルスルホン、ジクロロフェニルスルホン、ジメトキシフェニルスルホン、ジビニルスルホン、ジシクロヘキシルスルホン、ジベンジルスルホン、１−プロペニルメチルスルホン、メチルフェニルスルホン、メチルトリルスルホン、メチルシクロヘキシルスルホン、メチルメトキシフェニルスルホン、メチルクロロフェニルスルホン、メチルアリルスルホン、メチルベンジルスルホン、フェニルアリルスルホン、フェニルトリルスルホン、フェニルキシリルスルホン、フェニルメトキシフェニルスルホン、フェニルビニルスルホン、フェニルベンジルスルホン、フェニルスチリルスルホン、フェニルシンナミルスルホン、トリメチル−３−（フェニルスルホニル）オルソプロピオネート、フェニルメトキシメチルスルホン、フェニルフェノキシメチルスルホン、フェニルアセトニルスルホン、フェニルフェナシルスルホン、フェニルシクロヘキシルスルホン、フェニルメチルベンゼンスルホン、フェニルメトキシカルボニルスルホン、トリルアリルスルホン、トリルブチルスルホン、トリルフェナシルスルホン、トリルベンジルスルホン、トリルアミノフェニルスルホン、トリルクロロベンジルスルホン、４−（トルエンスルホニル）ブタン−２−オン、ベンジルアリルスルホン、トリメチレンスルホン、テトラメチレンスルホン、ペンタメチレンスルホン、ベンゾチオフェンジオキシド、ジベンゾチオフェンジオキシド、チオキサンセン−９，９−ジオキシド、２，５−ジヒドロチオフェン−１，１−ジオキシド、４−ブチルチアンー１，１−ジオキシド、ビス（メチルスルホニル）メタン、２，２−ビス（メチルスルホニル）プロパン、ビス（フェニルスルホニル）メタン、１，２−ビス（フェニルスルホニル）エタン、１，２−ビス（フェニルスルホニル）エチレン、フェニルスルホニルベンジルスルホニルフェニルメタン、１，４−チオキサン−１、１−ジオキシドなどが挙げられる。これらのスルホン化合物は、単独で使用しても二種以上を混合して使用してもよい。
【００３４】
＜（８）スルホキシド化合物＞
本明細書においてスルホキシド化合物とは、分子内に一酸化硫黄構造を有する化合物である。上記スルホキシド化合物の具体例としては、ジメチルスルホキシド、ジブチルスルホキシド、ジフェニルスルホキシド、ジヒドロキシフェニルスルホキシド、ジトリルスルホキシド、ジベンジルスルホキシド、ジビニルスルホキシド、ジキシリルスルホキシド、ジメシチルスルホキシド、ジニトロフェニルスルホキシド、ジアミノフェニルスルホキシド、ジクロロフェニルスルホキシド、ジメトキシフェニルスルホキシド、ジシクロヘキシルスルホキシド、１−プロペニルメチルスルホキシド、メチルシクロヘキシルスルホキシド、メチルフェニルスルホキシド、メチルトリルスルホキシド、メチルメトキシフェニルスルホキシド、メチルクロロフェニルスルホキシド、メチルカルボキシフェニルスルホキシド、メチルアリルスルホキシド、メチルベンジルスルホキシド、フェニルアリルスルホキシド、フェニルトリルスルホキシド、フェニルキシリルスルホキシド、フェニルメトキシフェニルスルホキシド、フェニルビニルスルホキシド、フェニルベンジルスルホキシド、フェニルスチリルスルホキシド、フェニルシンナミルスルホキシド、トリメチル−３−（フェニルスルフィニル）オルソプロピオネート、フェニルメトキシメチルスルホキシド、フェニルフェノキシメチルスルホキシド、フェニルアセトニルスルホキシド、フェニルフェナシルスルホキシド、フェニルシクロヘキシルスルホキシド、フェニルメチルベンジルスルホキシド、フェニルメトキシカルボニルスルホキシド、トリルベンジルスルホキシド、トリルブチルスルホキシド、トリルフェナシルスルホキシド、トリルブトキシスルホキシド、トリルアリルスルホキシド、トリルアミノフェニルスルホキシド、トリルクロロベンジルスルホキシド、４−（トルエンスルフィニル）ブタン−２−オン、ベンジルアリルスルホキシド、２−ピリジルベンジルスルホキシド、アセトニルニトロフェニルスルホキシド、トリメチレンスルホキシド、テトラメチレンスルホキシド、ペンタメチレンスルホキシド、ベンゾチオフェン−１−オキシド、ジベンゾチオフェン−１−オキシド、チオキサンセン−９−オキシド、２，５−ジヒドロチオフェン−１−オキシド、４−ブチルチアン−１−オキシド、ビス（メチルスルフィニル）メタン、２，２−ビス（メチルスルフィニル）プロパン、ビス（フェニルスルフィニル）メタン、１，２−ビス（フェニルスルフィニル）エタン、１，２−ビス（フェニルスルフィニル）エチレン、フェニルスルフィニルベンジルスルフィニルフェニルメタン、１，４−ジチアン−１，４−ジオキシド、ポリテトラメチレンスルホキシド、ポリヘキサメチレンスルホキシドなどが挙げられる。これらのスルホキシド化合物は、単独で使用しても二種以上を混合して使用してもよい。
【００３５】
＜（９）スルホン酸系化合物＞
本明細書においてスルホン酸系化合物とは、分子内に三酸化硫黄構造を有する化合物である。上記スルホン酸系化合物の具体例としては、ベンゼンスルホン酸メチルエステル、ベンゼンスルホン酸フェニルエステル、トルエンスルホン酸メチルエステル、トルエンスルホン酸エチルエステル、トルエンスルホン酸ブチルエステル、トルエンスルホン酸フェニルエステル、トルエンスルホン酸ベンジルエステル、トルエンスルホン酸フェネチルエステル、トルエンスルホン酸ナフチルエステル、キシレンスルホン酸メチルエステル、キシレンスルホン酸フェニルエステル、メシチレンスルホン酸メチルエステル、メシチレンスルホン酸フェニルエステル、ベンゼンジスルホン酸メチルエステル、ベンゼンジスルホン酸フェニルエステル、ジフェニルスルホン−３−スルホン酸メチルエステル、ジフェニルスルホン−３−スルホン酸フェニルエステル、ベンゼンスルホン酸メトキシエチルエステル、トルエンスルホン酸メトキシメチルエステル、トルエンスルホン酸メトキシエチルエステル、トルエンスルホン酸エトキシエチルエステル、トルエンスルホン酸ブトキシエチルエステル、トルエンスルホン酸フェノキシエチルエステル、トルエンスルホン酸ベンジロキシエチルエステル、キシレンスルホン酸メトキシエチルエステル、メシチレンスルホン酸メトキシエチルエステル、トルエンスルホン酸ブトキシエトキシエチルエステル、トルエンスルホン酸フェノキシエトキシエチルエステル、トルエンスルホン酸ベンジロキシエトキシエチルエステル、ビストシルオキシメタン、１，２−ビストシルオキシエタン、ジエチレングリコールジ−パラ−トシレ−ト、テトラエチレングリコールジ−パラ−トシレ−ト、ナフタレンスルホン酸メチルエステル、ナフタレンスルホン酸フェニルエステル、ナフタレンジスルホン酸ジフェニルエステル、１，８ーナフチスルトン、ベンゼンスルホン酸テトラメチルホスホニウム、ベンゼンスルホン酸テトラエチルホスホニウム、ベンゼンスルホン酸テトラブチルホスホニウム、ベンゼンスルホン酸テトラヘキシルホスホニウム、ベンゼンスルホン酸テトラオクチルホスホニウム、ベンゼンスルホン酸テトラデシルホスホニウム、トルエンスルホン酸テトラメチルホスホニウム、トルエンスルホン酸テトラエチルホスホニウム、トルエンスルホン酸テトラブチルホスホニウム、トルエンスルホン酸テトラヘキシルホスホニウム、トルエンスルホン酸テトラオクチルホスホニウム、トルエンスルホン酸テトラデシルホスホニウム、ドデシルベンゼンスルホン酸テトラメチルホスホニウム、ドデシルベンゼンスルホン酸テトラエチルホスホニウム、ドデシルベンゼンスルホン酸テトラブチルホスホニウム、ドデシルベンゼンスルホン酸テトラヘキシルホスホニウム、ドデシルベンゼンスルホン酸テトラオクチルホスホニウム、ドデシルベンゼンスルホン酸テトラデシルホスホニウム、ベンゼンスルホン酸テトラメチルアンモニウム、ベンゼンスルホン酸テトラデシルアンモニウム、ベンゼンスルホン酸トリメチルベンジルアンモニウム、トルエンスルホン酸テトラブチルアンモニウム、トルエンスルホン酸テトララウリルアンモニウム、トルエンスルホン酸トリエチルベンジルアンモニウム、ドデシルベンゼンスルホン酸テトラプロピルアンモニウム、ドデシルベンゼンスルホン酸テトラメチルベンジルアンモニウムなどが挙げられる。これらのスルホン酸エステル基を有する化合物は、単独で使用しても二種以上を混合して使用してもよい。
【００３６】
＜（１０）スルフィド化合物＞
本明細書においてスルフィド化合物とは、一つ以上の硫黄原子を介して炭素原子が結合している構造を有する化合物である。上記スルフィド化合物の具体例としては、ジメチルスルフィド、ジメチルジスルフィド、ジメチルトリスルフィド、ジエチルスルフィド、ジビニルスルフィド、ジフェニルスルフィド、ジフェニルジスルフィド、ジフェニルトリスルフィド、ビス（ヒドロキシフェニル）スルフィド、ジトリルスルフィド、ジトリルジスルフィド、ビス（ニトロフェニル）スルフィド、ビス（アミノフェニル）スルフィド、ビス（クロロフェニル）スルフィド、ビス（メトキシフェニル）スルフィド、ジベンゾイルスルフィド、ジベンゾイルジスルフィド、ジベンジルスルフィド、ジベンジルジスルフィド、ジベンジルトリスルフィド、ジベンジルテトラスルフィド、ジベンジルペンタスルフィド、ジベンジルヘキサスルフィド、ジベンジルヘプタスルフィド、ジベンジルオクタスルフィド、ジシクロヘキシルスルフィド、ジシクロヘキシルジスルフィド、メチルシクロヘキシルスルフィド、メチルフェニルスルフィド、メチルアリルスルフィド、メチルベンジルスルフィド、フェニルアリルスルフィド、フェニルビニルスルフィド、フェニルベンジルスルフィド、フェニルスチリルスルフィド、フェニルシンナミルスルフィド、フェニルベンゾイルスルフィド、フェニルフェナシルスルフィド、フェニルシクロヘキシルスルフィド、トリルベンジルスルフィド、ベンジルアリルスルフィド、トリメチレンスルフィド、トリメチレンジスルフィド、テトラメチレンスルフィド、テトラメチレンジスルフィド、ペンタメチレンスルフィド、チオフェン、４Ｈ−チイン、ベンゾチオフェン、ジベンゾチオフェン、チアクロマン、チアキサンテン、ジエチルチオアセタール、α−フェニル−ジエチルチオアセタール、１，１−ビス（エチルチオ）プロパン、１，１−ビス（エチルチオ）プロペン、１，４−ビス（メチルジチオ）シクロヘキサン、１，３−ジチオラン、１，３−ジチアン、１，４−ジチアン、１，４−ジチエン、１，４−ジチアジエン、チアントレン、１，３，５−トリチアン、ポリフェニレンスルフィドなどが挙げられる。これらのスルフィド化合物は、単独で使用しても二種以上を混合して使用してもよい。
【００３７】
＜（１１）スルホンアミド化合物＞
本明細書においてスルホンアミド化合物とは、スルホン酸とアミンから誘導される二酸化硫黄と窒素原子が結合した構造を有する化合物である。上記スルホンアミド化合物の具体例としては、ベンゼンスルホンアミド、ベンゼンスルホニル−Ｎ−メチルアミド、ｏ−ベンゾイック−スルホイミド、ｏ−ベンゾイック−Ｎ−メチルスルホイミド、ｏ−ベンゾイック−Ｎ−エチルスルホイミド、ｏ−ベンゾイック−Ｎ−フェニルスルホイミド、ｏ−ベンゾイック−Ｎ−ベンジルスルホイミド、ｏ−ナフタレンカルボキシリック−スルホイミド、ｏ−ナフタレンカルボキシリック−Ｎ−メチルスルホイミド、ｏ−ナフタレンカルボキシリック−Ｎ−エチルスルホイミド、ｏ−ナフタレンカルボキシリック−Ｎ−フェニルスルホイミド、ｏ−ナフタレンカルボキシリック−Ｎ−ベンジルスルホイミド、トルエンスルホニルヒドラジド、トルエンスルホンアニリド、トルエンスルホニル−Ｎ−ブチルアミド、トルエンスルホニル−Ｎ−ジエチルアミド、トルエンスルホニル−Ｎ−エチルアミド、１−（ｐ−トルエンスルホニル）ピロール、１−（ｐ−トルエンスルホニル）イミダゾールなどが挙げられる。これらのスルホンアミド系化合物は、単独で使用しても二種以上を混合して使用してもよい。
【００３８】
＜（１２）炭素炭素二重結合含有芳香族化合物＞
本明細書において炭素炭素二重結合含有芳香族化合物とは分子内に芳香環と炭素炭素二重結合を有する化合物である。上記炭素炭素二重結合含有芳香族化合物の具体例としては、シンナミルアルコール、シンナムアルデヒド、メトキシシンナムアルデヒド、シンナミルメチルエーテル、シンナミルエチルエーテル、シンナミルアリルエーテル、シンナミルフェニルエーテル、シンナミルベンジルエーテル、シンナミルナフチルエーテル、シンナミルメチルケトン、シンナミルエチルケトン、シンナミルアリルケトン、シンナミルフェニルケトン、シンナミルベンジルケトン、酢酸シンナミルエステル、プロピオン酸シンナミルエステル、酪酸シンナミルエステル、安息香酸シンナミルエステル、ケイ皮酸メチルエステル、メチルケイ皮酸メチルエステル、ケイ皮酸エチルエステル、ケイ皮酸ビニルエステル、ケイ皮酸アリルエステル、ケイ皮酸フェニルエステル、ケイ皮酸ベンジルエステル、ケイ皮酸シンナミルエステル、ケイ皮酸ナフチルエステル、炭酸シンナミルメチル、炭酸シンナミルフェニル、アリルベンゼン、アリルフェニルエーテル、安息香酸アリルエステル、フェニル酢酸アリルエステルなどが挙げられる。これらの炭素炭素二重結合含有芳香族化合物は、単独で使用しても二種以上を混合して使用してもよい。
【００３９】
＜（１３）紫外線または可視光線により活性ラジカルまたは活性イオンを発生する化合物＞
本明細書において紫外線または可視光線により活性ラジカルまたは活性イオンを発生する化合物とは、波長１００〜６００ｎｍの光を吸収して活性ラジカル種や活性イオン種を発生する化合物であり、一般に、光重合における開始剤として使用される化合物である。光の波長としては、通常２００〜５００ｎｍであり、好ましくは２５０〜４５０ｎｍである。紫外線または可視光線により活性ラジカルまたは活性イオンを発生する化合物としては、好ましくは、アセトフェノン系化合物、ベンゾフェノン系化合物、チオキサントン系化合物、リン系化合物、アクリドン系化合物およびジカルボニル系化合物などが挙げられる。これらの紫外線または可視光線により活性ラジカルまたは活性イオンを発生する化合物は、単独で使用しても二種以上を混合して使用してもよい。
【００４０】
上記アセトフェノン系化合物とは、芳香環と炭化水素基がカルボニル基を介して結合した構造を有する化合物であり、その具体例としては、２，２−ジエトキシアセトフェノン、２−ヒドロキシ−２−メチル−１−フェニルプロパン−１−オン、２，２−ジメトキシ−２−フェニルアセトフェノン、２−ヒドロキシ−２−メチル−１−（４−（２−ヒドロキシエトキシ）フェニル）プロパン−１−オン、１−ヒドロキシシクロヘキシルフェニルケトン、２−メチル−２−モルホリノ−１−（４−メチルチオフェニル）プロパン−１−オン、２−ベンジル−２−ジメチルアミノ−１−（４−モルホリノフェニル）−１−ブタノン、２−ヒドロキシ−２−フェニルアセトフェノン、アニソイン、４，４’−ジメチルベンゾイン、２−メトキシ−２−フェニルアセトフェノン、２−エトキシ−２−フェニルアセトフェノン、２−プロポキシ−２−フェニルアセトフェノン、２−イソブトキシ−２−フェニルアセトフェノンなどが挙げられる。
上記ベンゾフェノン系化合物とは、二つの芳香環がカルボニル基を介して結合した構造を有する化合物であり、その具体例としては、２−メチルベンゾフェノン、３−メチルベンゾフェノン、４−メチルベンゾフェノン、４−フェニルベンゾフェノン、２，５−ジメチルベンゾフェノン、３，４−ジメチルベンゾフェノン、４，４’−ジメチルベンゾフェノン、２，４，６−トリメチルベンゾフェノン、メチル−２−ベンゾイルベンゾエート、４−ベンゾイル−４’−メチルジフェニルサルファイドなどが挙げられる。
上記チオキサントン系化合物とは、二つの芳香環がカルボニル基とチオエーテル基を介して結合した複素環構造を有する化合物であり、その具体例としては、チオキサントン、２−メチルチオキサントン、２−イソプロピルチオキサントン、４−イソプロピルチオキサントン、２，４−ジエチルチオキサントンなどが挙げられる。
上記リン系化合物とは、二つの芳香環が直接に又は一つの芳香環がカルボニル基を介してリン原子に結合した一酸化リン化合物であり、その具体例としては、２，４，６−トリメチルベンゾイルジフェニルホスフィンオキサイドなどが挙げられる。
上記アクリドン系化合物とは二つの芳香環がカルボニル基と窒素原子を介して結合した複素環構造を有する化合物であり、その具体例としては、９（１０Ｈ）−アクリドンなどが挙げられる。
上記ジカルボニル系化合物とは分子内に二つ以上のカルボニル基を有する化合物であり、その具体例としては、メチル−ベンゾイルフォルメート、エチル−ベンゾイルフォルメート、ベンジル、アンスラキノン、２−エチルアンスラキノン、９，１０−フェナンスレンキノン、カンファーキノンなどが挙げられる。
【００４１】
紫外線または可視光線により活性ラジカルまたは活性イオンを発生する化合物は、増感剤と共に使用することも出来る。斯かる増感剤としては、例えば、トリエタノールアミン、メチルジエタノールアミン、トリイソプロパノールアミン、Ｎ，Ｎ−ジメチルアニリン、Ｎ，Ｎ−ジメチルパラトルイジン、メチル−４−ジメチルアミノベンゾエート、エチル−４−ジメチルアミノベンゾエート、イソアミル−４−ジメチルアミノベンゾエート、２−エチルヘキシル−４−ジメチルアミノベンゾエート、２−ジメチルアミノエチル−ベンゾエート、２−ブトキシエチル−４−ジメチルアミノベンゾエート、エチル−２−ジメチルアミノベンゾエート、４−ジメチルアミノベンゾイン、４−ジメチルアミノアセトフェノン、４−ジメチルアミノベンゾフェノン、４，４’−ビス（ジメチルアミノ）ベンゾフェノン、４，４’−ビス（ジエチルアミノ）ベンゾフェノン、２ージメチルアミノ−９−フルオレノンなどが挙げられる。
【００４２】
＜（１４）芳香族アミン系化合物＞
本明細書において芳香族アミン系化合物とはカルボニル基および／またはカルボキシ基を有する三級アミン類化合物である。上記芳香族アミン系化合物の具体例としては、４−ジメチルアミノベンズアルデヒド、４−ジエチルアミノベンズアルデヒド、４−ジメチルアミノ−１−ナフトアルデヒド、３−ジメチルアミノ安息香酸、４−ジメチルアミノ安息香酸、４−ジエチルアミノ安息香酸、メチル−４−ジメチルアミノベンゾエート、エチル−４−ジメチルアミノベンゾエート、イソアミル−４−ジメチルアミノベンゾエート、２−エチルヘキシル−４−ジメチルアミノベンゾエート、２−ブトキシエチル−４−ジメチルアミノベンゾエート、エチル−２−ジメチルアミノベンゾエート、４−ジメチルアミノベンゾイン、４−ジメチルアミノアセトフェノン、４−ジメチルアミノベンゾフェノン、４，４’−ビス（ジメチルアミノ）ベンゾフェノン、４，４’−ビス（ジエチルアミノ）ベンゾフェノン、２ージメチルアミノ−９−フルオレノンなどが挙げられる。これらの芳香族アミン系化合物は、単独で使用しても二種以上を混合して使用してもよい。
【００４３】
＜（１５）窒素を含有する飽和型複素環を有する化合物＞
本明細書において窒素を含有する飽和型複素環を有する化合物とは、ピペリジン環、ピペラジン環、モルホリン環、ピロリジン環、ピラゾリジン環またはイミダゾリジン環を一つ以上有する化合物が挙げられる。本発明における窒素を含有する飽和型複素環を有する化合物の具体例としては、ピペリジン、４−ベンジルピペリジン、Ｎ−メチルピペリジン、１−エチルピペリジン、１−ベンジル−４−ヒドロキシピペリジン、１−フェニルピペリジン、１−ピペリジンエタノール、１−（２，２−ジエトキシエチル）ピペリジン、４’−ピペリジノアセトフェノン、３−ピペリジノ−１，２−プロパンジオール、エチル−１−メチル−３−ピペリジンカルボキシレート、エチル−１−メチル−２−ピペリジンカルボキシレート、エチル−３−メチル−１−ピペリジンプロピオネート、エチル−４−ピペリジンカルボキシレート、エチル−３−ピペリジンカルボキシレート、エチル−２−ピペリジンカルボキシレート、エチル−１−ピペリジンアセテート、エチル−１−ピペリジンプロピオネート、１−アセチルピペリジン、１−アセチル−３−メチルピペリジン、１−ホルミルピペリジン、２−ピペコリン、３−ピペコリン、４−ピペコリン、ピペラジン、２−メチルピペラジン、２，５−ジメチルピペラジン、２，６−ジメチルピペラジン、Ｎ−メチルピペラジン、１，４−ジメチルピペラジン、Ｎ−（ヒドロキシエチル）ピペラジン、１−ベンジルピペラジン、１，４−ビス（２−ヒドロキシエチル）ピペラジン、１−アセチルピペラジン、ｔ−ブチル−１−ピペラジンカルボキシレート、エチル−１−ピペラジンカルボキシレート、モルホリン、２，６−ジメチルモルホリン、４−メチルモルホリン、４−フェニルモルホリン、４−（２−ヒドロキシエチル）モルホリン、４’−モルホリノアセトフェノン、４−モルホリノベンゾフェノン、フォモカイン、４−（２，５−ジエトキシ−４−ニトロフェニル）モルホリン、メチルモルホリンプロピオネート、２−メチル−４’−メチルチオ−２−モルホリノプロピオフェノン、４−ホルミルモルホリン、１−アセチルモルホリン、１−アセトアセチルモルホリン、ピロリジン、１−ブチルピロリジン、ｔ−ブチル−１−ピロリジンカルボキシレート、１−エチルピペリジン、１−ベンジル−３−ヒドロキシピロリジン、１−アセチルピロリジン、２−ピペリドン、１−ベンジル−４−ピペリドン、１−カルボエトキシ−４−ピペリドン、１−ベンジル−２−ピロリジノン、１−ベンジル−３−ピロリジノン、１−エチル−２−ピロリジノン、１−オクチル−２−ピロリジノン、エチル−１−アゼチジンプロピオネート、デカハイドロキノリン、５−エチル−１−アザ−３，７−ジオキサビシクロオクタン、ピラゾリジン、イミダゾリジン、１，３−ジ（４−ピペリジル）プロパン、１，１’−メチレンビス（３−メチルピペリジン）、ジピペリジノメタン、４，４’−トリメチレンビス（１−メチルピペリジン）、ビス（ペンタメチレン）ウレア、１，１’−カルボニルジピロリジンなどが挙げられる。また、窒素を含有する飽和型複素環を有する化合物としては、ＨＡＬＳとして一般に知られている各種のヒンダードアミン系の光安定剤などが挙げられる。これらの窒素を含有する飽和型複素環を有する化合物は、単独で使用しても二種以上を混合して使用してもよい。
【００４４】
［樹脂組成物］
本発明の樹脂組成物は、上述の芳香族ポリカーボネート樹脂（Ａ）と、流動性向上剤（Ｂ）と、電離放射線安定剤（Ｃ）と、必要に応じて配合される任意成分とを混練することにより得られ、その優れた各種特性を生かして、注射器、外科用具、手術用器具や、これらを収容、包装する容器状包装具、さらに人工肺、人工腎臓、麻酔吸収装置、静脈用コネクター及び付属品、血液遠心分離装置などの各種医療用部品の形成に使用される。
任意成分としては、例えばトリフェニルフォスファイト、トリス（ノニルフェニル）フォスファイト、ジステアリルペンタエリスリトールジフォスファイト、ジフェニルハイドロジジェンフォスファイト、イルガノックス１０７６〔ステアリル−β−（３，５−ジ−ｔｅｒｔ−ブチル−４−ヒドロキシフェニル）プロピオネート〕などのような安定剤、例えば２−（２’−ヒドロキシ−５’−メチルフェニル）ベンゾトリアゾール、２−（２’−ヒドロキシ−３’，５’−ジ−ｔｅｒｔ−アミルフェニル）ベンゾトリアゾール、２−（２’−ヒドロキシ−４’−オクトキシフェニル）ベンゾトリアゾール、２−ヒドロキシ−４−オクトキシベンゾフェノンなどのような耐候剤、帯電防止剤、離型剤、染顔料などが挙げられ、これらを樹脂組成物の透明性を損なわない範囲で添加できる。
混練方法としては、例えばヘンシェルミキサー、バンバリーミキサー、単純スクリュー押出機、二軸スクリュー押出機、２本ロール、ニーダー、ブラベンダーなどを使用した公知の方法が挙げられる。
【００４５】
芳香族ポリカーボネート樹脂（Ａ）、流動性向上剤（Ｂ）、電離線安定剤（Ｃ）の配合割合は、所望の物性などに応じて適宜決定すればよく、特に制限はないが、芳香族ポリカーボネート樹脂（Ａ）の優れた特徴を低下させることなく、溶融流動性改質効果、耐薬品性改良効果、黄変・物性低下抑制効果などを発現させるためには、芳香族ポリカーボネート樹脂（Ａ）と流動性向上剤（Ｂ）の合計を１００質量部とした場合に、芳香族ポリカーボネート樹脂（Ａ）８０〜９９．５質量部に対して、流動性向上剤（Ｂ）０．５〜２０質量部の割合であることが好ましい。流動性向上剤（Ｂ）の配合割合が０．５質量部未満であると配合効果が十分には得られない可能性がある。一方、流動性向上剤（Ｂ）の配合割合が２０質量部を超えると芳香族ポリカーボネート樹脂（Ａ）の優れた特徴のうち、特に機械的特性を損なう恐れがある。流動性向上剤（Ｂ）の割合の下限は好ましくは０．５質量部、次いで好ましくは１質量部、より好ましくは２質量部、さらに好ましくは３質量部である。また、割合の上限は好ましくは２０質量部、次いで好ましくは１５質量部、さらに好ましくは１０質量部である。
そして、電離放射線安定剤（Ｃ）を、芳香族ポリカーボネート（Ａ）と流動性向上剤（Ｂ）との合計量１００質量部に対して、その有効成分が０．０１〜２０質量部となるように配合するのが好ましい。ここで有効成分とは、電離放射線安定剤（Ｃ）がハロゲン化芳香族化合物の場合は、それに由来するハロゲン原子であり、その他の電離放射線安定剤（Ｃ）の場合には、化合物そのものである。０．０１質量部未満であると電離放射線に対する黄変・物性低下抑制効果が不十分であり、２０質量部を超えると樹脂組成物の機械的物性や耐熱性が低下する可能性がある。電離放射線安定剤（Ｃ）の割合の下限は、好ましくは０．０１質量部、より好ましくは０．０５質量部、さらに好ましくは０．１質量部である。電離放射線安定剤（Ｃ）の割合の上限は、好ましくは２０質量部、より好ましくは１５質量部、さらに好ましくは１０質量部である。
【００４６】
［医療用部品］
次に本発明の医療用部品について説明する。
本発明の医療用部品は、上述した樹脂組成物から、例えば射出成形法などの各種成形法により製造されるものであって、具体的には、注射器、外科用具、手術用器具や、これらを収容、包装する容器状包装具、さらに人工肺、人工腎臓、麻酔吸収装置、静脈用コネクター及び付属品、血液遠心分離装置などの各種部品を具体例として例示できる。
【００４７】
以上説明したように、本発明の医療用部品は、芳香族ポリカーボネート樹脂が本来有する透明性、耐熱性、剛性などの機械的性質に代表される優れた特徴を維持しつつ、溶融流動性が改善され精密な形状であっても良好に成形できる成形加工性を備え、さらに、耐薬品性や電離放射線による黄変や物性低下も改善された樹脂組成物からなるので、透明性、耐熱性、剛性などの機械的性質、耐薬品性を備えているうえに形状が精密で、滅菌のための電離放射線の照射によっても黄変や物性低下が少ない。よって、医療分野において好適に使用できる。
【実施例】
【００４８】
以下、実施例により本発明をさらに詳細に説明する。なお、以下の記載において、「部」および「％」は特に断らない限り「質量部」および「質量％」を意味する。
[流動性向上剤（芳香族ビニル系重合体）（Ｂ）の製造]
下記実施例、比較例中の「重合率」、「質量平均分子量（Mｗ）」は、特別に注釈のない限り、それぞれ下記の方法によって求めた。
＜重合率＞
得られた重合体の固形分の質量換算により算出した。
＜質量平均分子量＞
ゲル浸透クロマトグラフィーを用いて、標準ポリスチレンによる検量線から求めた。
（製造例１：重合体（１））  
冷却管および攪拌装置を備えたセパラブルフラスコに、アニオン系乳化剤（「ラテムルＡＳＫ」、花王（株）製）（固形分２８％）１．０部（固形分）、蒸留水２９０部を仕込み、窒素雰囲気下に水浴中で８０℃まで加熱した。次いで、硫酸第一鉄０．０００１部、エチレンジアミン四酢酸二ナトリウム塩０．０００３部、ロンガリット０．３部を蒸留水５部に溶かして加え、その後スチレン８７．５部、フェニルメタクリレート１２．５部、ｔ−ブチルヒドロパーオキサイド０．２部、ｎ−オクチルメルカプタン０．５部の混合物を１８０分かけて滴下した。その後６０分間攪拌し、重合を終了した。重合率９８％であった。
次いで０．７％の割合で硫酸を溶解した水溶液３００部を７０℃に加温し攪拌した。この中に、得られた重合体エマルションを徐々に滴下して凝固を行った。析出物を分離洗浄後、７５℃で２４時間乾燥し、重合体（１）を得た。
この重合体（１）の質量平均分子量（Ｍｗ）は５２０００であった。
【００４９】
（製造例２〜４：重合体（２）〜（４））
スチレン、フェニルメタクリレート、ｔ−ブチルヒドロパーオキサイド、ｎ−オクチルメルカプタンの量を表１に示すようにした以外は製造例１と同様にして、重合体（２）〜（４）を得た。各重合体の質量平均分子量（Ｍｗ）も表１に示す。
【００５０】
【表１】
2006213744.tif 000004
表中、Ｓｔはスチレン、ＰｈＭＡはフェニルメタクリレートを示す。
【００５１】
（実施例１〜５、比較例１〜３）
上述のようにして得られた重合体（１）〜（４）と、ポリカーボネート樹脂と、２，５−ジメトキシテトラヒドロフラン（電離放射線安定剤（Ｃ））とを表２に示す割合（質量比）で混合したものを二軸押出機（機種名「ＴＥＭ−３５」、東芝機械製）に供給し、２８０℃で溶融混練して樹脂組成物を得た。
各例で得られた樹脂組成物、またはこれを成形した成形品について、以下の評価を行った。評価結果を表２に示す。
【００５２】
（性能評価方法）
（１）溶融流動性
得られた樹脂組成物のスパイラルフロー長さ（ＳＦＬ）を、射出成形機（「ＩＳ−１００」、東芝機械（株）製）を用いて評価した。なお、成形温度は２８０℃、金型温度は８０℃、射出圧力は９８ＭＰａとした。また、成形品の肉厚は２ｍｍ、幅は１５ｍｍとした。
（２）耐薬品性
得られた樹脂組成物から、射出成形機（「ＩＳ−１００」、東芝機械（株）製）により、厚さ２ｍｍ、１５ｃｍ角の平板を作成した。ついで、これを切断し、厚さ２ｍｍ、３．５ｃｍ×１５ｃｍの成形品を得て試験片とした。この試験片を１２０℃で２時間アニール処理後、１／４楕円法溶剤試験（定歪試験）を行い、溶媒塗布後６０分後のクラック発生位置を測定し、限界応力を計算した。測定条件は、試験温度：２３℃、溶媒：トルエン／イソオクタン＝１／１ｖｏｌ％とした。
（３）表層剥離性（耐剥離性）
上記（１）の条件で成形した成形品の突き出しピン跡にカッターで切り込みを入れ、剥理状態を目視観察した。表中の略号は以下の内容を示す。
○：剥離なく良好
×：表層剥離が見られる
（４）荷重たわみ温度（耐熱性）
得られた樹脂組成物を用い、射出成形機（「ＩＳ−１００」、東芝機械（株）製）により、肉厚１／４インチの成形品を成形した。
成形品の荷重たわみ温度をＡＳＴＭ  Ｄ６４８に準拠して測定した。なお、アニールは行わず、荷重は１．８２ＭＰａとした。
（５）透明性
得られた樹脂組成物を用い、射出成形機（「ＩＳ−１００」、東芝機械（株）製）により、厚さ２ｍｍ、５ｃｍ角の平板の成形品を成形した。成形品の全光線透過率、ヘイズをＡＳＴＭ  Ｄ１００３に準拠して２３℃で測定した。
（６）耐γ線性
得られた樹脂組成物を用いて５０ｍｍφ×３ｍｍ厚さの試験片を成形し、コバルト６０γ線を２５キログレイ（ｋＧｙ）照射した。そして、ＪＩＳ  Ｋ７１０３に従って、照射前後の黄色度をスガ試験機（株）製の色差計「ＳＭ−３−ＣＨ」にて測定し、黄変度（ΔＹＩ）を求めた。
流動性向上剤（Ｂ）が添加されていない比較例３のものと黄変度が同等であれば△、それよりも低ければ○、大きければ×とした。
【００５３】
【表２】
2006213744.tif 000005
略号は以下の通りである。
ＰＣ−１：芳香族ポリカーボネート樹脂（「パンライトＬ−１２２５Ｙ」、帝人化成製、粘度平均分子量２．２万）
ＰＣ−２：芳香族ポリカーボネート樹脂（「パンライトＬ−１２２５ＺＬ−１００」、帝人化成製、粘度平均分子量１．９万）
２，５−ＤＭＴＨＦ：２，５−ジメトキシテトラヒドロフラン、Ｍｅｒｃｋ製
【００５４】
表２の結果から明らかなように、各実施例で得られた樹脂組成物およびその成形品は、流動性向上剤（Ｂ）が添加されていない比較例２と比較して、耐熱性、透明性、耐剥離性を損なうことなく、溶融流動性、耐薬品性、耐γ線性が改善されていて、医療用部品の製造に必要な特性を備えていた。
一方、流動性向上剤（Ｂ）である重合体が、構成単位として（メタ）アクリル酸エステル単量体（ｂ２）を含有しない比較例１のものは、相溶性が不十分なため耐剥離性が低く外観不良で、また、各実施例のものに比べて透明性が得られないという特性低下があるうえ、電離線安定剤（Ｃ）を含むのにも関わらず耐γ線性が不十分で電離線の照射による黄変が大きかった。
比較例３は、各実施例や比較例１〜２で使用されているＰＣ−１に比べて分子量が低く、溶融流動性が優れているＰＣ−２を使用したものであるが、特に耐薬品性が悪く、医療用部品の製造には適さないものであった。
【産業上の利用可能性】
【００５５】
本発明によれば、芳香族ポリカーボネート樹脂が本来有する透明性、耐熱性、剛性などの機械的特性に代表される優れた特徴を維持しつつ、溶融流動性が改善され精密な形状であっても良好に成形できる成形加工性を優れ、さらに、耐薬品性や電離放射線による黄変、物性低下なども改善された樹脂組成物を提供できる。よって、優れた医療用部品を提供でき、工業的に極めて有用である。